(57)【要約】【課題】粗化処理を施さずに基材との密着性を高めつつ、基材における光の透過率を向上させる。【解決手段】圧延銅箔と、圧延銅箔の少なくとも片面上に形成され、厚さが０．５μｍ以上１．５μｍ以下の銅めっき層と、銅めっき層の上に形成された防錆層と、を備え、防錆層の表面に凹部が存在する場合、凹部の深さの平均値が０．４μｍ以下である。【選択図】図１
2014152344.tif 000002
【特許請求の範囲】
【請求項１】
圧延銅箔と、
前記圧延銅箔の少なくとも片面上に形成され、厚さが０．５μｍ以上１．５μｍ以下の銅めっき層と、
前記銅めっき層の上に形成された防錆層と、を備え、
前記防錆層の表面に凹部が存在する場合、前記凹部の深さの平均値が０．４μｍ以下である
ことを特徴とする複合銅箔。
【請求項２】
前記防錆層の厚さは１１ｎｍ以上７０ｎｍ以下である
ことを特徴とする請求項１に記載の複合銅箔。
【請求項３】
前記防錆層は、
ニッケルめっき層、亜鉛めっき層、クロメート処理層、シランカップリング処理層をこの順に形成してなる
ことを特徴とする請求項１又は２に記載の複合銅箔。
【請求項４】
２５０℃、５分の熱処理後、
前記銅めっき層における最大径が２．０μｍ以上の結晶粒の個数が、走査型電子顕微鏡の３５００倍の視野内にて１個以上１５０個以下となる
ことを特徴とする請求項１〜３のいずれかに記載の複合銅箔。
【請求項５】
圧延銅箔の少なくとも片面上に形成され、厚さが０．５μｍ以上１．５μｍ以下の銅めっき層を形成する工程と、
前記銅めっき層の上に防錆層を形成する工程と、を有し、
前記銅めっき層を形成する工程では、
メルカプト基を有する有機硫黄化合物と、界面活性剤と、塩化物イオンを添加した銅めっき液を用いる
ことを特徴とする複合銅箔の製造方法。
【請求項６】
前記銅めっき層を形成する工程では、
電流密度が５Ａ／ｄｍ２以上３０Ａ／ｄｍ２未満、液温が１５℃以上５０℃以下の条件で電解めっきを行う
ことを特徴とする請求項５に記載の複合銅箔の製造方法。
【発明の詳細な説明】
【技術分野】
【０００１】
本発明は、銅めっき層を備える複合銅箔および複合銅箔の製造方法に関する。
【背景技術】
【０００２】
フレキシブルプリント配線板（ＦＰＣ：Flexible Printed Circuit）は、薄くて可撓性に優れる。このため、ＦＰＣは、折り畳み式携帯電話の折り曲げ部や、デジタルカメラやプリンタヘッド等の可動部のほか、ディスク関連機器の可動部の配線等に用いられることが多い。したがって、ＦＰＣやその配線材として用いられる圧延銅箔には、高屈曲特性、つまり、繰り返しの曲げに耐える優れた耐屈曲性が要求されてきた。
【０００３】
ＦＰＣ用の圧延銅箔は、ＦＰＣの製造工程において、ポリイミド等の樹脂からなるＦＰＣのベースフィルム（基材）と加熱等により貼り合わされる。基材上の圧延銅箔は、エッチング等の表面加工を施されて配線となる。圧延銅箔の耐屈曲性は、基材との貼り合わせ時の加熱で、圧延銅箔が再結晶焼鈍されることで向上する。
【０００４】
また、ＦＰＣ用の圧延銅箔に求められる重要な性能の１つとして、圧延銅箔とＦＰＣの基材との高密着性がある。密着性向上のためには、例えば圧延銅箔の表面に粗化処理を施し表面粗さを高める。粗化処理として、例えば銅めっき液中で限界電流密度以上の電流密度でめっきを行うことで、圧延銅箔の表面に凹凸形状を形成する。例えば粗化処理時の電流値を上げたり、粗化処理を数段階に分けて施したりすることで粒径を大きくすることができ、表面粗さを制御できる。粒径が増大し圧延銅箔の表面粗さが増すほど、表面積が拡大し、アンカー効果により基材との密着性が向上する。
【０００５】
このような粗化処理に先立って、圧延銅箔の表面を平滑化するため、例えば圧延銅箔の表面を電気化学的に溶解したり、圧延銅箔上に銅めっき層を設けたりする方法についての開示がある（例えば、特許文献１，２）。また、粗化処理面上に防錆層の一部としてシランカップリング処理を施し、化学的な観点から圧延銅箔と基材との密着性を更に向上させる場合がある。
【先行技術文献】
【特許文献】
【０００６】
【特許文献１】特開２００４−２３８６４７号公報
【特許文献２】特開２００６−１５５８９９号公報
【発明の概要】
【発明が解決しようとする課題】
【０００７】
しかしながら、上述のような粗化処理が施された圧延銅箔を基材に貼り合わせると、圧延銅箔の粗化面の凹凸の影響で、基材における光の透過率が低下してしまう。ＦＰＣに搭載される電子部品等とＦＰＣとは、例えば基材を透かして位置合わせが行われる。このため、基材における光の透過率が低下していると位置合わせが困難となってしまう。
【０００８】
そこで、圧延銅箔の平滑性を保ち、基材における光の透過率の低下を抑制するため、粗化処理を施さないこととする方法も考えられる。しかし、単純に粗化処理を施さないこととすると、アンカー効果を失い基材との密着性が低下してしまう。粗化処理を施さなくとも基材との密着性を維持するには、例えば圧延銅箔上に銅めっき層や防錆層を形成した複合銅箔とし、これらの層の適正化を図る必要がある。
【０００９】
本発明の目的は、粗化処理を施さずに基材との密着性を高めつつ、基材における光の透過率を向上させることができる複合銅箔および複合銅箔の製造方法を提供することである。
【課題を解決するための手段】
【００１０】
本発明の第１の態様によれば、
圧延銅箔と、
前記圧延銅箔の少なくとも片面上に形成され、厚さが０．５μｍ以上１．５μｍ以下の銅めっき層と、
前記銅めっき層の上に形成された防錆層と、を備え、
前記防錆層の表面に凹部が存在する場合、前記凹部の深さの平均値が０．４μｍ以下である
複合銅箔が提供される。
【００１１】
本発明の第２の態様によれば、
前記防錆層の厚さは１１ｎｍ以上７０ｎｍ以下である
第１の態様に記載の複合銅箔が提供される。
【００１２】
本発明の第３の態様によれば、
前記防錆層は、
ニッケルめっき層、亜鉛めっき層、クロメート処理層、シランカップリング処理層をこの順に形成してなる
第１又は第２の態様に記載の複合銅箔が提供される。
【００１３】
本発明の第４の態様によれば、
２５０℃、５分の熱処理後、
前記銅めっき層における最大径が２．０μｍ以上の結晶粒の個数が、走査型電子顕微鏡の３５００倍の視野内にて１個以上１５０個以下となる
第１〜第３の態様のいずれかに記載の複合銅箔が提供される。
【００１４】
本発明の第５の態様によれば、
圧延銅箔の少なくとも片面上に形成され、厚さが０．５μｍ以上１．５μｍ以下の銅めっき層を形成する工程と、
前記銅めっき層の上に防錆層を形成する工程と、を有し、
前記銅めっき層を形成する工程では、
メルカプト基を有する有機硫黄化合物と、界面活性剤と、塩化物イオンを添加した銅めっき液を用いる
複合銅箔の製造方法が提供される。
【００１５】
本発明の第６の態様によれば、
前記銅めっき層を形成する工程では、
電流密度が５Ａ／ｄｍ２以上３０Ａ／ｄｍ２未満、液温が１５℃以上５０℃以下の条件で電解めっきを行う
第５の態様に記載の複合銅箔の製造方法が提供される。
【発明の効果】
【００１６】
本発明によれば、粗化処理を施さずに基材との密着性を高めつつ、基材における光の透過率を向上させることができる複合銅箔および複合銅箔の製造方法が提供される。
【図面の簡単な説明】
【００１７】
【図１】本発明の一実施形態に係る複合銅箔の製造工程を示すフロー図である。
【図２】本発明の実施例及び比較例に係る複合銅箔を用いた評価用サンプルを説明する模式図である。
【図３】本発明の実施例及び比較例に係る複合銅箔の耐屈曲性を測定する摺動屈曲試験装置の模式図である。
【図４】（ａ）は実施例１２に係る銅めっき層付き圧延銅箔の表面観察写真であり、（ｂ）は比較例１０に係る銅めっき層付き圧延銅箔の表面観察写真であり、（ａ），（ｂ）の上段はそれぞれ熱処理前を示し、下段はそれぞれ熱処理後を示す。
【図５】ＦＰＣの基材における光の透過率および配線の視認性についての評価例であり、（ａ）は参考例１に係る複合銅箔を用いた場合の顕微鏡観察写真であり、（ｂ）は参考例２に係る複合銅箔を用いた場合の顕微鏡観察写真である。
【発明を実施するための形態】
【００１８】
＜本発明者等が得た知見＞
上述のように、粗化処理を施した圧延銅箔をＦＰＣの基材と貼り合わせると、基材における光の透過率が低下してしまう。これは、主に、圧延銅箔の凹凸が基材に転写され、圧延銅箔が除去された後も基材に凹凸が残るためである。近年、特に、液晶ディスプレイの基板とＦＰＣとの接合部分等で、基材における光の透過性への要求が高まっている。
【００１９】
そこで、粗化処理を施さずに基材との密着性を高めつつ、基材における光の透過率を向上させるには、例えば圧延銅箔上に銅めっき層や防錆層を形成した複合銅箔を用いることが考えられる。防錆層による化学的密着性や耐熱性を向上させることで、複合銅箔と基材との密着性が高まることが期待できる。
【００２０】
防錆層については、薄すぎると耐熱性が低下して防錆効果が損なわれ、また、基材との密着性が低下することがある。また、厚すぎると複合銅箔のエッチング性、すなわち、エッチングの容易性を阻害してしまうことがある。よって、充分な防錆効果や密着性の向上効果を果たしつつ、エッチング性に優れるような要件を見いださなければならない。
【００２１】
本発明者等は、防錆層の適正化にあたっては、下地となる銅めっき層の状態も重要であると考えた。特に、銅めっき層の表面の平滑性および結晶状態が、防錆層に多大な影響を及ぼし得ると推察された。また、このような銅めっき層や防錆層の状態は、基材における透過性や、複合銅箔をエッチングにより一部除去した後の配線の視認性にも影響を来すと考えられる。
【００２２】
上述のように、ＦＰＣに電子部品等を搭載するときは、基材を透かしてＦＰＣの配線と電子部品の電極パッド等とを位置合わせしながら行う。具体的には、ＦＰＣの配線とは反対側にＣＣＤカメラを設置し、ＣＣＤカメラによりＦＰＣの配線等を識別させながら位置合わせする等の手法が採られる。
【００２３】
このような位置合わせ手法に基づく基材における光の透過率や配線の視認性に関する評価の一例を、図５の参考例に示す。図５に示されているように、係る評価では、まず、厚さが２５μｍの基材としてポリイミド樹脂フィルム５０ｆ上に複合銅箔を貼り合わせ、エッチングにより一部除去して配線５０ｗの状態とする。係る配線５０ｗ上に、スライドガラス等の錘２０を配置し、配線５０ｗが形成された側とは反対側、つまり、基材５０ｆの下方の光源３０から光を当てて、同じくポリイミド樹脂フィルム５０ｆの下方から配線５０ｗの位置を確認する。
【００２４】
図５（ｂ）に示す参考例２のように、例えば凹凸が転写されるなどした光の透過率の低いポリイミド樹脂フィルム５０ｆであると、配線５０ｗの境界が不明確となり、位置確認が困難となってしまう。また、銅めっき層や防錆層等からなる配線５０ｗの表面状態の影響等によっても、配線５０ｗ自体の識別性が低下してしまうこともある。これにより、位置合わせに時間がかかってしまう。
【００２５】
一方、図５（ａ）に示す参考例１のように、光の透過率の高いポリイミド樹脂フィルム５０ｆであれば、配線５０ｗの境界が明確で、位置確認が容易である。
【００２６】
そこで、本発明者等は、鋭意研究を重ね、銅めっき層の表面の平滑性や結晶状態についての適正値を見いだした。また、適正化された銅めっき層を形成し、これを下地として防錆層を形成することで、適正化された防錆層が得られることを見いだした。これにより、複合銅箔と基材との密着性を向上させることができる。また、基材における光の透過率や、配線の視認性を高めることができる。
【００２７】
また、本発明者等は、銅めっき層の結晶状態を適正化することで、複合銅箔の全体としての耐屈曲性を向上させることが可能であることをも見いだした。銅めっき層が設けられた複合銅箔は、原箔である圧延銅箔よりも耐屈曲性が劣ることがある。本発明者等によれば、このような課題をも解決することが可能となる。
【００２８】
本発明は、発明者等が見いだしたこれらの知見に基づくものである。
【００２９】
＜本発明の一実施形態＞
（１）複合銅箔の構成
まずは、本発明の一実施形態に係る複合銅箔の構成について説明する。
【００３０】
本実施形態に係る複合銅箔は、無酸素銅やタフピッチ銅、または無酸素銅やタフピッチ銅を母相とする希薄銅合金からなる圧延銅箔と、圧延銅箔の少なくとも片面上に形成された銅めっき層と、銅めっき層の上に形成された防錆層と、を備える。
【００３１】
このように構成された複合銅箔は、例えば銅めっき層と防錆層とを備える面側がＦＰＣの基材と貼り合わされ、ＦＰＣにおける可撓性の配線材としての用途に用いられる。
【００３２】
（圧延銅箔の概要）
複合銅箔が備える圧延銅箔は、例えば主表面としての圧延面を備える板状に構成されている。この圧延銅箔は、例えば無酸素銅（ＯＦＣ：Oxygen-Free Copper）やタフピッチ銅等の純銅を原材料とする鋳塊に、熱間圧延工程や冷間圧延工程等を施し所定厚さとした圧延銅箔である。本実施形態に係る圧延銅箔は、例えばＦＰＣの基材との貼り合わせの工程を兼ねる再結晶焼鈍工程が施されると、再結晶に調質されて優れた耐屈曲性を具備するよう企図されている。
【００３３】
圧延銅箔の原材料となる無酸素銅は、例えばＪＩＳ  Ｃ１０２０，Ｈ３１００等に規定の純度が９９．９６％以上の銅材である。酸素含有量は完全にゼロでなくともよく、例えば数ｐｐｍ程度の酸素が含まれていてもよい。また、圧延銅箔の原材料となるタフピッチ銅は、例えばＪＩＳ  Ｃ１１００，Ｈ３１００等に規定の純度が９９．９％以上の銅材である。タフピッチ銅の場合、酸素含有量は例えば１００ｐｐｍ〜６００ｐｐｍ程度である。或いは、圧延銅箔として、無酸素銅やタフピッチ銅にスズ（Ｓｎ）や銀（Ａｇ）やホウ素（Ｂ）、チタン（Ｔｉ）等の所定の添加材を微量に加えて希薄銅合金とし、耐熱性等の諸特性が調整された原材料を用いてもよい。
【００３４】
（銅めっき層の概要）
複合銅箔が備える銅めっき層は、圧延銅箔の主表面としての圧延面、またはその裏面の、少なくとも片側の面上に、例えば電解めっき等を用いて形成されている。本実施形態に係る銅めっき層は、例えば厚さが０．１μｍ以上３．０μｍ以下、好ましくは０．１μｍ以上２．０μｍ以下、より好ましくは０．５μｍ以上１．５μｍ以下である。なお、銅めっき層の厚さを、めっき量にして０．８ｇ／ｍ２以上２４ｇ／ｍ２以下、好ましくは０．８ｇ／ｍ２以上１６．０ｇ／ｍ２以下、より好ましくは４．０ｇ／ｍ２以上１２．０ｇ／ｍ２以下の厚さ相当と表わすこともできる。
【００３５】
ＦＰＣの基材の透過性を向上させ、防錆処理の適正化を可能とするには、銅めっき層が比較的厚い方が好ましい。但し、不必要に生産コストの増大や複合銅箔の屈曲特性の低下を及ぼさないよう、銅めっき層の上限を例えば上述のように定めている。
【００３６】
また、銅めっき層の表面に凹部が存在する場合、凹部の最大径の平均値が５μｍ以下、凹部の深さの平均値が０．５μｍ以下、好ましくは０．３μｍ以下である。ここで、銅めっき層の表面における凹部の平面視の形状は、例えば真円ではなくいびつな形状となり得るところ、凹部の径を最大径で定義した。
【００３７】
また、本実施形態に係る銅めっき層は、基材との貼り合わせにおける熱処理により再結晶するよう構成されている。具体的には、２５０℃、５分の熱処理後、銅めっき層において、最大径が２．０μｍ以上の結晶粒の個数が、走査型電子顕微鏡（ＳＥＭ：Scanning Electron Microscopy）の３５００倍の視野内、つまり、例えば９５３μｍ２視野内にて、１個以上１５０個以下となるよう構成されている。ここで、銅めっき層の結晶粒の形状は、例えば球形等ではなくいびつな形状となり得るところ、結晶粒の径を最大径で定義した。
【００３８】
このように、表面の凹部のサイズが所定値以下となり、熱処理により再結晶を起こす銅めっき層を得る方法については後述する。
【００３９】
（防錆層の概要）
複合銅箔が備える防錆層は、例えばニッケルめっき層、亜鉛めっき層、クロメート処理層（３価クロム化成処理層）、シランカップリング処理層が、この順に銅めっき層上に形成された積層構造を備える。防錆層は、例えばめっき量にして、０．１ｇ／ｍ２以上０．６ｇ／ｍ２以下の厚さ相当、つまり、１１ｎｍ以上７０ｎｍ以下の厚さである。
【００４０】
また、防錆層の表面に凹部が存在する場合、凹部の最大径の平均値が５．０μｍ以下、凹部の深さの平均値が０．４μｍ以下である。ここで、防錆層の表面における凹部の平面視の形状は、例えば真円ではなくいびつな形状となり得るところ、凹部の径を最大径で定義した。
【００４１】
複合銅箔が防錆層を備えることで、複合銅箔の耐熱性や耐薬品性が向上する。具体的には、防錆層を構成する各層のうち、ニッケルめっき層は銅の拡散を抑制する。また、亜鉛めっき層は耐熱性を向上させる。また、クロメート処理層およびシランカップリング処理層は、化成処理層（化成処理皮膜）として働く。特に、シランカップリング処理層は、複合銅箔と基材との化学的密着性を向上させる。
【００４２】
また、銅めっき層を圧延銅箔の片面にのみ形成した場合であっても、防錆層を銅めっき層が形成された側に形成するとともに、このような防錆層の少なくとも一部、例えばニッケルめっき層、亜鉛めっき層、クロメート処理層を、圧延銅箔のこれとは反対側の面上に形成してもよい。これにより、複合銅箔の銅めっき層を備えない面側においても、耐熱性や耐薬品性を向上させることができる。
【００４３】
（複合銅箔の作用）
以上のように構成される複合銅箔の作用について、以下に説明する。
【００４４】
上述のように、本実施形態では、銅めっき層を比較的厚く形成する。これにより、圧延銅箔の表面に存在するオイルピット等を埋めて、銅めっき層の表面における凹部のサイズを小さくすることができる。オイルピットは、例えば圧延時に用いる圧延油が圧延ロールによって圧延対象の板材の表面に噛み込まれて生じる窪みである。圧延銅箔の表面におけるオイルピットの深さは、例えば０．７μｍ以上１．０μｍ以下である。なお、銅めっき層の厚さを、好ましくは２．０μｍ以下、より好ましくは１．５μｍ以下とすることで、銅めっき層を形成する際の生産性の低下を抑制することができる。
【００４５】
また、本実施形態では、後述する銅めっき層の形成工程において、所定の方法を採ることで、圧延銅箔の表面のオイルピット等を優先的に埋め、銅めっき層上の凹部を更に小さく、例えば上述の所定値以下に抑えている。したがって、防錆層の表面においても、凹部のサイズを例えば上述の所定値以下にすることができる。これにより、以下に示す１つまたは複数の効果を奏する。
【００４６】
すなわち、銅めっき層上の凹部のサイズを所定値以下とすることで、防錆層の平滑性が増す。これにより、基材との密着性を向上させることができる。また、基材における光の透過率が向上する。また、複合銅箔から構成される配線の視認性が向上する。
【００４７】
銅めっき層や防錆層の平滑化を図ることで、基材との密着性が向上する理由について、本発明者等は以下のように考察している。
【００４８】
すなわち、平滑性が劣った銅めっき層や防錆層を備える複合銅箔を基材と貼り合わせると、複合銅箔と基材との間に気泡、つまり、ボイドを生じることがある。このようなボイドは、ラミネートと呼ばれる手法により貼り合わせを行ったときに生じ易い。本発明者等は、このようなボイドが生じると、基材との化学的密着性を向上させる役割を担う防錆層の、基材との有効接触面積が減り、密着性が低下すると考えた。
【００４９】
本実施形態では、銅めっき層や防錆層の表面における凹部を所定サイズ以下とし、各層の平滑化を図っているので、貼り合わせの際にボイドの発生を抑制できる。つまり、ボイドの減少が、本実施形態における基材との密着性の向上効果の理由の１つと考えられる。
【００５０】
従来技術においては、上述のように、例えば圧延銅箔の表面に粗化処理を施し、表面を凹凸形状とすることで、アンカー効果により基材との密着性を向上させようとする考え方が主流であった。
【００５１】
しかしながら、本実施形態では、むしろ、銅めっき層や防錆層の表面をより平滑化し、このことによって、基材との密着性を向上させている。これにより、以下に述べるように、従来技術での課題となっていた基材における光の透過率の向上等を図ることも容易となる。
【００５２】
銅めっき層や防錆層の平滑化を図ることで、基材における光の透過率が向上する理由としては、基材への防錆層の凹凸の転写が低減されることが挙げられる。
【００５３】
また、銅めっき層や防錆層の平滑化を図ることで、配線の視認性が向上する理由としては、防錆層の凹凸が抑制され、例えば防錆層の表面での光の乱反射が抑えられることが挙げられる。また、銅めっき層や防錆層が平滑化されて複合銅箔と基材との密着性が向上したことで、配線の境界がより明確となった結果と考えられる。これにより、配線の凹凸によってＦＰＣが外観不良となってしまうことも抑制される。
【００５４】
このように、基材における光の透過性や配線の視認性が向上することで、ＦＰＣに電子部品等を搭載する際、基材を透かして見た配線の境界がより明確となって、ＦＰＣと電子部品等との位置合わせが容易となる。
【００５５】
また、本実施形態に係る複合銅箔が備える銅めっき層の奏し得る効果としては、銅めっき層の再結晶によるものもある。すなわち、銅めっき層の耐屈曲性の向上や、基材との密着性の向上、基材における光の透過率の向上などが挙げられる。
【００５６】
上述のように、銅めっき層を備える複合銅箔においては、元々の圧延銅箔より耐屈曲性が低下してしまうことがある。特に、上述のように銅めっき層を厚く形成した場合には、耐屈曲性の低下が顕著となる。本発明者等は、係る理由として、銅めっき層がもともと圧延銅箔とは異なる結晶組織を備えているためであると考えた。また、圧延銅箔とは異なり、銅めっき層は、基材との貼り合わせ時の熱処理温度では殆ど再結晶しないと考えた。
【００５７】
そこで、本発明者等は、基材との貼り合わせ時に再結晶するよう銅めっき層を構成したところ、基材との貼り合わせ時、圧延銅箔が再結晶して耐屈曲性を具備するとともに、銅めっき層自体の耐屈曲性も向上させることができることを見いだした。再結晶後は、銅めっき層中の結晶粒が粗大化する。したがって、熱処理後の銅めっき層中の粗大な結晶粒の個数を上述のように規定することで、再結晶した状態の銅めっき層を規定することができる。なお、粗大な結晶粒の個数に上限はないが、後述する銅めっき層の形成方法において得られる個数の最大値として妥当な数値を一応の上限とした。
【００５８】
このように、銅めっき層が再結晶することにより、複合銅箔の全体としての耐屈曲性が向上する。
【００５９】
また、本発明者等は、銅めっき層が再結晶することで、防錆層による基材との密着性が向上することについて、下地となる銅めっき層の結晶粒が再結晶により粗大化することで、その上に防錆層を形成する際、より均等に形成され易くなると推察している。つまり、結晶粒が小さい場合には、微視的にみれば微細な凹凸が密集している状態である。よって、特に極薄な層として形成される、亜鉛めっき層や、クロメート層、シランカップリング処理層等がムラになりやすいと考えられる。
【００６０】
また、銅めっき層が再結晶することで、基材における光の透過率が向上する理由としては、銅めっき層が再結晶した場合、微視的に見た場合、銅めっき層に、より平坦な面が増えるということである。よって、基材に転写される凹凸もより少なくなり、基材の透過率が向上すると考えられる。
【００６１】
このように、基材における光の透過性や配線の視認性が向上することで、ＦＰＣと電子部品等との位置合わせが容易となる。
【００６２】
以上のように、本実施形態に係る銅めっき層は、表面の凹部のサイズが所定値以下であり、また、熱処理により再結晶を起こすよう構成されている。このように構成した銅めっき層を下地として防錆層を形成することで、防錆層の適正化を図ることができ、上述の所定の効果が得られる。
【００６３】
次に、防錆層の厚さによる効果について述べる。
【００６４】
すなわち、防錆層の厚さを上述の所定範囲内とすることで、充分な耐熱性や耐薬品性を得つつ、複合銅箔におけるエッチングの容易性、つまり、エッチング性を維持することができる。
【００６５】
防錆層が薄すぎると、耐熱性や耐薬品性が低下し、熱や薬品による変色が発生して外観不良となることがある。また、防錆層の変質により、化学的密着性が低下してしまうことがある。また、防錆層はエッチングが困難な層である。よって、防錆層が厚すぎると、複合銅箔のエッチング性が低下し、根残り、銅残り等と呼ばれるエッチング残りが発生し易くなってしまう。
【００６６】
本実施形態では、防錆層の厚さを上述のように適正化しているため、複合銅箔の基材との密着性やエッチング性を向上させることができる。また、エッチング残りが抑制されることで、基材における光の透過性を更に向上させることができる。
【００６７】
（２）複合銅箔の製造方法
本発明者等は、上述の構成要件を満たす銅めっき層を形成すべく、鋭意研究を行った。その結果、以下の手法により所定の効果を得たので、ここに説明する。
【００６８】
本発明の一実施形態に係る複合銅箔の製造方法について、図１を用いて説明する。図１は、本実施形態に係る複合銅箔の製造工程を示すフロー図である。
【００６９】
（圧延銅箔の準備工程Ｓ１０）
図１に示されているように、まずは、原箔となる圧延銅箔を準備する。圧延銅箔は、上述の通り、無酸素銅やタフピッチ銅からなる純銅や、またはこれらを母相とする希薄銅合金等を原料とする。係る原料の鋳塊に対し、熱間圧延工程と、冷間圧延処理および焼鈍処理を繰り返す繰り返し工程と、最終冷間圧延工程と、を施し、所定厚さの圧延銅箔が得られる。
【００７０】
（銅めっき層の形成工程Ｓ２０）
次に、電解脱脂および酸洗処理Ｓ２１と、銅めっき処理Ｓ２２とを行って、圧延銅箔の少なくとも片面上に銅めっき層を形成する銅めっき層の形成工程Ｓ２０を行う。なお、各処理の間には、水洗処理を施す。
【００７１】
すなわち、電解脱脂および酸洗処理Ｓ２１を行って圧延銅箔の表面を清浄化する。電解脱脂としては、例えば水酸化ナトリウム等のアルカリ溶液を用いた陰極電解脱脂を行う。アルカリ溶液としては、例えば水酸化ナトリウムを２０ｇ／Ｌ以上６０ｇ／Ｌ以下、炭酸ナトリウムを１０ｇ／Ｌ以上３０ｇ／Ｌ以下含む水溶液を用いることができる。
【００７２】
酸洗処理としては、例えば硫酸等の酸性水溶液に圧延銅箔を浸漬し、圧延銅箔の表面に残存するアルカリ成分の中和および銅酸化膜の除去を行う。酸性水溶液としては、例えば硫酸を１２０ｇ／Ｌ以上１８０ｇ／Ｌ以下含む水溶液や銅エッチング液等を用いることができる。
【００７３】
続いて、銅めっき処理Ｓ２２を行って、圧延銅箔上に銅めっき層を形成する。銅めっき処理Ｓ２２としては、例えば硫酸銅及び硫酸を主成分とする酸性銅めっき浴にて圧延銅箔を陰極とする電解処理を施す。
【００７４】
このとき、酸性銅めっき浴の液組成、液温、電解条件は、広い範囲から選択可能であり、特に限定されるものではないが、例えば下記の範囲から選択されることが望ましい。
硫酸銅五水和物：２０ｇ／Ｌ以上３００ｇ／Ｌ以下
硫酸：１０ｇ／Ｌ以上２００ｇ／Ｌ以下
液温：１５℃以上５０℃以下
電流密度:１Ａ／ｄｍ２以上３０Ａ／ｄｍ２以下
処理時間：１秒以上２０秒以下
【００７５】
なお、このときの電流密度は限界電流密度末満である。つまり、所謂、ヤケめっきとはならない電流密度とする。このように、限界電流密度末満の電流密度とすることで、銅めっき層の表面の凹凸を小さくし、平滑化を図ることができる。但し、電流密度が高いほどめっき速度が高まり生産性は向上する。したがって、所定のめっき条件における限界電流密度未満、かつ、極力高い電流密度とすることが好ましい。
【００７６】
また、上述の酸性銅めっき浴には、所定の有機系添加剤を添加する。有機系添加剤としては、３−メルカプト−１−スルホン酸やビス（３−スルホプロピル）ジスルフィド等のメルカプト基を持つ化合物、ポリエチレングリコールやポリプロピレングリコール等の界面活性剤、塩酸（ＨＣｌ水溶液）等の塩化物イオンを所定の組み合わせで用いる。
【００７７】
具体的には、有機硫黄化合物としてビス(３−スルホプロピル)ジスルフィドを１０ｍｇ／Ｌ以上６０ｍｇ／Ｌ以下、界面活性剤として例えばモル質量が３０００ｇ／ｍｏｌ程度のポリエチレングリコールを５０ｍｇ／Ｌ以上３００ｍｇ／Ｌ以下、塩化物イオンとして塩化水素（ＨＣｌ）を２０ｍｇ／Ｌ以上８０ｍｇ／Ｌ以下含む水溶液等を用いることができる。
【００７８】
これらの有機系添加剤は、銅めっき処理において、光沢剤や界面活性剤として用いられるものである。しかしながら、本発明者等は、これらの有機系添加剤を所定の組み合わせで用いることで、銅めっき層により圧延銅箔のオイルピット等の窪みを埋める効果が高まり、銅めっき層の表面に存在し得る凹部のサイズを小さくできることを見いだした。
【００７９】
本発明者等は、メルカプト基を持つ化合物が圧延銅箔の窪みを優先的に埋める効果を促進しているのではないかと推測している。メルカプト基を持つ化合物のこのような働きを、塩化物イオンが更に高めるような相乗効果が起きている可能性もある。
【００８０】
また、本発明者等は、これらの有機系添加剤を所定の組み合わせで用いることで、ＦＰＣの製造工程にて行う再結晶焼鈍工程において、圧延銅箔のみならず、銅めっき層も再結晶されることを見いだした。本発明者等によれば、銅めっき層の形成時、これらの有機系添加剤により、銅めっき層の再結晶に必要な何らかのエネルギーが、銅めっき層に蓄積されると推察される。このとき、界面活性剤が、銅めっき層のセルフアニール、つまり、常温で自然に再結晶が進む現象の起きる閾値を下げることで、銅めっき層が再結晶し易いような状態となっている可能性がある。
【００８１】
本発明者等が見いだした、これらの効果や用途、使用法は、これらの有機系添加剤の光沢剤や界面活性像等としての従来の効果や用途、使用法とは全く異なる新規なものである。
【００８２】
なお、上述の効果を得るため、これらの有機系添加剤が予め配合された銅めっき用添加剤等を用いることも可能である。このような銅めっき用添加剤としては、例えば奥野製薬工業株式会社製のトップルチナＬＳ、メルテックス株式会社製のカパーグリームＣＬＸ、荏原ユージライト株式会社製のＣＵ−ＢＲＩＴＥＴＨ−ＲIII、上村工業株式会社製のスルカップＥＵＣ等が挙げられる。これらのいずれかを所定濃度、所定の配合で用いることで、本実施形態の銅めっき層に係る上述の効果を奏する。
【００８３】
以上により、本実施形態に係る銅めっき層付き圧延銅箔が形成される。
【００８４】
（防錆層の形成工程Ｓ３０）
次に、ニッケルめっき処理Ｓ３１と、亜鉛めっき処理Ｓ３２と、クロメート処理（３価クロム化成処理）Ｓ３３と、シランカップリング処理Ｓ３４と、を行って、銅めっき層上に防錆層を形成する防錆層の形成工程Ｓ３０を行う。係る防錆層は、後処理めっき層とも呼ばれる。なお、各処理の間には、水洗処理を施す。
【００８５】
ニッケルめっき処理Ｓ３１には、例えば硫酸ニッケル六水和物を２８０ｇ／Ｌ以上３２０ｇ／Ｌ以下、塩化ニッケルを４０ｇ／Ｌ以上５０ｇ／Ｌ以下、硼酸を４０ｇ／Ｌ以上６０ｇ／Ｌ以下含む水溶液を用いることができる。これにより、銅めっき層上にニッケルめっき層が形成される。このとき、コバルト等の他の金属元素を含む化合物を加えて、ニッケル合金から構成されるニッケルめっき層を形成してもよい。
【００８６】
亜鉛めっき処理Ｓ３２には、例えば硫酸亜鉛を８０ｇ／Ｌ以上１２０ｇ／Ｌ以下、硫酸ナトリウムを６０ｇ／Ｌ以上８０ｇ／Ｌ以下含む水溶液を用いることができる。これにより、ニッケルめっき層上に亜鉛めっき層が形成される。このとき、他の金属元素を含む化合物を加えて、亜鉛合金から構成される亜鉛めっき層を形成してもよい。
【００８７】
その後、クロメート処理Ｓ３３により、３価クロムタイプの反応型クロメート液を用い、亜鉛めっき層上にクロメート処理層（３価クロム化成処理層）を形成する。また、シランカップリング処理Ｓ３４として、シランカップリング液を用い、クロメート処理層上にシランカップリング処理層を形成する。
【００８８】
以上により、ニッケルめっき層、亜鉛めっき層、クロメート処理層、シランカップリング処理層が、この順に銅めっき層上に形成されてなる防錆層が形成される。
【００８９】
また、以上により、本実施形態に係る複合銅箔としての防錆層付き圧延銅箔が製造される。
【００９０】
（３）フレキシブルプリント配線板の製造方法
次に、本発明の一実施形態に係る複合銅箔を用いたフレキシブルプリント配線板（ＦＰＣ）の製造方法について説明する。
【００９１】
（再結晶焼鈍工程（ＣＣＬ工程））
まずは、本実施形態に係る複合銅箔を所定のサイズに裁断し、例えばポリイミド樹脂フィルム等からなるＦＰＣの基材と貼り合わせてＣＣＬ（Copper Clad Laminate）を形成する。すなわち、加熱処理により、基材の表面に設けられたエポキシ系接着剤等の接着剤を硬化させて、複合銅箔の銅めっき層および防錆層を有する面と基材とを密着させ接合する。加熱温度や時間は、接着剤や基材の硬化温度等に合わせて適宜選択することができ、例えば１５０℃以上４００℃以下の温度で、１分以上１２０分以下、０．５ＭＰａ以上３．０ＭＰａ以下の圧力を加えながら貼り合わせを行うことができる。
【００９２】
上述のように、複合銅箔が備える圧延銅箔の耐熱性は、このときの加熱温度に合わせて調整されている。したがって、最終冷間圧延工程により加工硬化した状態の圧延銅箔が、上述の加熱により軟化し再結晶に調質される。つまり、基材に複合銅箔を貼り合わせるＣＣＬ工程が、複合銅箔の圧延銅箔に対する再結晶焼鈍工程を兼ねている。
【００９３】
このように、ＣＣＬ工程が再結晶焼鈍工程を兼ねることで、複合銅箔を基材に貼り合わせるまでの工程では、圧延銅箔が最終冷間圧延工程後の加工硬化した状態で複合銅箔を取り扱うことができ、複合銅箔を基材に貼り合わせる際の、伸び、しわ、折れ等の変形を起こり難くすることができる。
【００９４】
また、上述のような圧延銅箔の軟化は、再結晶焼鈍工程により、調質された圧延銅箔、つまり、再結晶組織を有する圧延銅箔が得られたことを示している。これにより、耐屈曲性に優れた圧延銅箔を得ることができる。
【００９５】
一方で、上述の銅めっき層の形成工程Ｓ２０により形成された銅めっき層もまた、この再結晶焼鈍工程における加熱で再結晶され、上述のような所定サイズ以上の結晶粒を所定個数以上備える結晶組織へと調質される。これにより、銅めっき層自体の耐屈曲性も向上し、複合銅箔の全体としての耐屈曲を向上させることができる。
【００９６】
（表面加工工程）
次に、基材に貼り合わせた複合銅箔に表面加工工程を施す。表面加工工程では、複合銅箔に例えばエッチング等の手法を用いて配線（リード）等を形成する配線形成工程と、配線と他の電子部品等との接続信頼性を向上させるためメッキ処理等の表面処理を施す表面処理工程と、配線等を保護するため配線上の一部を覆うようにソルダレジスト等の保護膜を形成する保護膜形成工程とを行う。
【００９７】
以上により、本実施形態に係る複合銅箔を用いたＦＰＣが製造される。
【００９８】
＜本発明の他の実施形態＞
以上、本発明の実施形態について具体的に説明したが、本発明は上述の実施形態に限定されるものではなく、その要旨を逸脱しない範囲で種々変更可能である。
【００９９】
例えば、上述の実施形態においては、複合銅箔は、銅めっき層と防錆層とが、この順に圧延銅箔に形成されてなるとしたが、複合銅箔の構成はこれに限られない。例えば、複合銅箔が、銅めっき層付き圧延銅箔として構成されていてもよい。
【０１００】
また、上述の実施形態においては、ＦＰＣの製造工程におけるＣＣＬ工程は圧延銅箔に対する再結晶焼鈍工程を兼ねることとしたが、再結晶焼鈍工程は、ＣＣＬ工程とは別工程として行ってもよい。
【０１０１】
また、上述の実施形態においては、接着剤を介して複合銅箔と基材との貼り合わせを行う３層材ＣＣＬを製造することとしたが、接着剤を介さず直接貼り合わせを行って２層材ＣＣＬを製造してもよい。接着剤を用いない場合には、加熱・加圧により複合銅箔と基材とを直接圧着させてもよい。
【０１０２】
また、上述の実施形態においては、複合銅箔はＦＰＣ用途に用いられることとしたが、複合銅箔の用途はこれに限られず、例えばリチウムイオン二次電池の負極集電銅箔や、プラズマディスプレイ用電磁波シールド、ＩＣカードのアンテナ等、その他の耐屈曲性を必要とする他の用途にも用いることができる。
【０１０３】
また、上述の実施形態においては、上述のような所定の構成要件を有する銅めっき層を形成する方法として、所定の有機系添加剤を用いた電解めっき等に所定の効果が見いだされた。但し、これら以外にも、上述の所定の有機系添加剤と同様の効果を奏する添加剤を用いてもよい。あるいは、上述とは異なる他の銅めっき層の形成工程、或いは、再結晶焼鈍工程等により、上述のような所定の構成要件を有する銅めっき層を形成してもよい。
【０１０４】
本発明の主眼は、あくまで、複合銅箔の銅めっき層の表面に存在し得る凹部が所定のサイズ以下となっている点と、銅めっき層が上述の再結晶焼鈍工程にて再結晶することが可能に構成されている点と、にある。また、銅めっき層が適正化されることでそれを下地とする防錆層が適正化される点にある。
【実施例】
【０１０５】
次に、本発明に係る実施例について比較例とともに説明する。なお、以下の実施例においては、銅めっき層が形成された圧延銅箔を銅めっき層付き圧延銅箔と呼び、銅めっき層および防錆層が形成された圧延銅箔、すなわち、複合銅箔を防錆層付き圧延銅箔と呼ぶことがある。
【０１０６】
（１）銅めっき層付き圧延銅箔および防錆層付き圧延銅箔の製作
種々の評価を行うため、実施例１〜１１および比較例１〜９に係る銅めっき層付き圧延銅箔および防錆層付き圧延銅箔を製作した。  
【０１０７】
（実施例１）
まずは、実施例１に係る銅めっき層付き圧延銅箔および防錆層付き圧延銅箔の製作過程について以下に説明する。
【０１０８】
原箔としては、スズ（Ｓｎ）を０．０１質量％含み、厚さ１１μｍの圧延銅箔を３本用いた。この圧延銅箔について後述する耐屈曲性の評価を行ったところ、２５０℃、５分の熱処理後において、屈曲回数は３本の平均で１３０万回だった。また、この圧延銅箔の表面をレーザ顕微鏡にて無作為に１０点測定したところ、表面凹部の深さの平均値は０．７μｍであった。
【０１０９】
次に、電解脱脂および酸洗処理を施して圧延銅箔の表面を清浄化した。電解脱脂としては、水酸化ナトリウム４０ｇ／Ｌ、炭酸ナトリウム２０ｇ／Ｌを含む水溶液中にて、液温４０℃、電流密度１０Ａ／ｄｍ２の設定で１０秒間の処理を行った。圧延銅箔を水洗した後、酸洗として、硫酸１５０ｇ／Ｌを含む水溶液中にて液温２５℃で１０秒間浸漬した。その後、圧延銅箔を更に水洗した。
【０１１０】
次に、厚さ０．５μｍの銅めっき層を形成した。この工程では、硫酸銅五水和物を１７０ｇ／Ｌ、硫酸を７０ｇ／Ｌ、有機硫黄化合物としてビス(３−スルホプロピル)ジスルフィドを４０ｍｇ／Ｌ、界面活性剤としてポリエチレングリコール３０００（モル質量が３０００ｇ／ｍｏｌのポリエチレングリコール）を１５０ｍｇ／Ｌ、塩化物イオンとして塩化水素（ＨＣｌ）を５０ｍｇ／Ｌ含む水溶液を用いた。めっき条件としては、液温３５℃、電流密度７Ａ／ｄｍ２の設定で１０秒間とした。その後、圧延銅箔を水洗した。
【０１１１】
以上により、実施例１に係る銅めっき層付き圧延銅箔が製作された。
【０１１２】
続いて、銅めっき層上に、ニッケルめっき層、亜鉛めっき層、クロメート処理層、シランカップリング処理層をこの順に形成してなる防錆層を形成する。
【０１１３】
まずは、厚さ２０ｎｍのニッケルめっき層を形成した。この工程では、硫酸ニッケル六水和物２００ｇ／Ｌ、硫酸コバルト七水和物３０ｇ／Ｌ、ｐＨ緩衝剤としてクエン酸三ナトリウム３０ｇ／Ｌを含む水溶液を用いた。めっき条件としては、液温５０℃、電流密度２Ａ／ｄｍ２の設定で５秒間とした。その後、圧延銅箔を水洗した。
【０１１４】
次に、厚さ５ｎｍの亜鉛めっき層を形成した。この工程では、硫酸亜鉛９０ｇ／Ｌ、硫酸ナトリウム７０ｇ／Ｌを含む水溶液を用いた。めっき条件としては、液温３０℃、電流密度１．５Ａ／ｄｍ２の設定で４秒間とした。その後、圧延銅箔を水洗した。
【０１１５】
次に、３価クロム化成処理を行って厚さ５ｎｍのクロメート処理層を形成した。その後、５％の３−アミノプロピルトリメトキシシランを含有するシランカップリング液に、２５℃で５秒間浸漬した後、直ちに２００℃の温度で乾燥し、シランカップリング処理層を形成した。
【０１１６】
上述の各層を形成した面、つまり、この後、ポリイミド樹脂フィルムと貼り合わせる面と反対側の面には、上述のような銅めっき層は形成せず、防錆層の一部、つまり、ニッケルめっき層と亜鉛めっき層とクロメート処理層とを、上述の手法及び手順と同様に形成した。
【０１１７】
以上により、実施例１に係る防錆層付き圧延銅箔が製作された。
【０１１８】
（実施例２〜１１）
続いて、実施例２〜１１に係る銅めっき層付き圧延銅箔および防錆層付き圧延銅箔を製作した。  
【０１１９】
実施例２，３に係る銅めっき層付き圧延銅箔は、上述の実施例１と同一の条件で製作した。また、実施例２，３に係る防錆層付き圧延銅箔は、防錆層の厚さをそれぞれ５５ｎｍ、および２０ｎｍとした以外は、上述の実施例１と同様の条件で製作した。
【０１２０】
実施例４〜６に係る銅めっき層付き圧延銅箔は、銅めっき層の厚さを１．０μｍとした以外は、上述の実施例１と同様の条件で製作した。また、実施例４，６に係る防錆層付き圧延銅箔は、上述の実施例１と同様の条件で製作した。また、実施例５に係る防錆層付き圧延銅箔は、防錆層の厚さを６０ｎｍとした以外は、上述の実施例１と同様の条件で製作した。
【０１２１】
実施例７〜９に係る銅めっき層付き圧延銅箔は、銅めっき層の厚さを１．５μｍとした以外は、上述の実施例１と同様の条件で製作した。また、実施例７，９に係る防錆層付き圧延銅箔は、上述の実施例１と同様の条件で製作した。また、実施例８に係る防錆層付き圧延銅箔は、防錆層の厚さを６０ｎｍとした以外は、上述の実施例１と同様の条件で製作した。
【０１２２】
実施例１０，１１に係る銅めっき層付き圧延銅箔は、上述の実施例１と同様の条件で製作した。また、実施例１０，１１に係る防錆層付き圧延銅箔は、防錆層の厚さをそれぞれ７０ｎｍ、および１１ｎｍとした以外は、上述の実施例１と同様の条件で製作した。
【０１２３】
（比較例１〜６）
次に、比較例１〜９に係る銅めっき層付き圧延銅箔および防錆層付き圧延銅箔を製作した。  
【０１２４】
比較例１，２に係る銅めっき層付き圧延銅箔は、銅めっき層の厚さをそれぞれ０．２μｍ、および２．０μｍとした以外は、上述の実施例１と同様の条件で製作した。また、比較例１，２に係る防錆層付き圧延銅箔は、上述の実施例１と同様の条件で製作した。
【０１２５】
比較例３，４に係る銅めっき層付き圧延銅箔は、上述の実施例１と同様の条件で製作した。また、比較例１に係る防錆層付き圧延銅箔は、防錆層の厚さをそれぞれ１０ｎｍ、および７５ｎｍとした以外は、上述の実施例１と同様の条件で製作した。なお、防錆層の厚さを１０ｎｍとするときは、ニッケルめっき層の厚さを５ｎｍ、亜鉛めっき層の厚さを２ｎｍ、クロメート処理層の厚さを３ｎｍとした。また、防錆層の厚さを７５ｎｍとするときは、ニッケルめっき層の厚さを６５ｎｍ、亜鉛めっき層の厚さを５ｎｍ、クロメート処理層の厚さを５ｎｍとした。
【０１２６】
比較例５〜９に係る銅めっき層付き圧延銅箔においては、有機硫黄化合物や界面活性剤等の有機系添加剤および塩酸を添加せずに銅めっき層の形成を行った。また、銅めっき層の厚さを、それぞれ上述の実施例１とは異ならせた。それ以外は、実施例１と同様の条件で製作した。また、比較例５〜９に係る防錆層付き圧延銅箔は、防錆層の厚さを、それぞれ上述の実施例１とは異ならせた。それ以外は、実施例１と同様の条件で製作した。
【０１２７】
（２）銅めっき層付き圧延銅箔および防錆層付き圧延銅箔の評価
上述のように製作した実施例１〜１１および比較例１〜９に係る銅めっき層付き圧延銅箔および防錆層付き圧延銅箔について、以下の評価を行った。
【０１２８】
（結晶粒の個数測定）
図２（ａ）に示されているように評価用サンプルを製作し、実施例１〜１１および比較例１〜９に係る銅めっき層付き圧延銅箔５０ｐの結晶粒の状態を評価した。
【０１２９】
すなわち、各銅めっき層付き圧延銅箔５０ｐに対し、窒素雰囲気中で２５０℃、５分の熱処理を施した。係る条件は、フレキシブルプリント配線板のＣＣＬ工程で、基材との密着の際に複合銅箔等が実際に受ける熱量の一例を模している。
【０１３０】
その後、銅めっき層の表面の、ＹＡＧ結晶を用いた反射電子（ＹＡＧ-ＢＳＥ：YAG-Back-Scattered Electron）像を撮影した。このＹＡＧ−ＢＳＥ像から、３５００倍で観察したときの視野範囲である９５３μｍ２視野範囲内に存在する最大径２．０μｍ以上の結晶粒の個数を測定した。
【０１３１】
（表面粗さ測定）
図２（ｂ）に示されているように評価用サンプルを製作し、実施例１〜１１および比較例１〜９に係る防錆層付き圧延銅箔５０ａの表面粗さ測定を行った。
【０１３２】
各防錆層付き圧延銅箔５０ａに対する表面粗さ測定は、レーザ顕微鏡にて、倍率５００倍の視野中に存在する防錆層の表面に存在する凹部の深さを測定して行った。１回あたりの測定では、無作為に選んだ約２００μｍの測定長の中で最も高い部分を基準点とし、係る測定長の中に存在する凹部について、基準点からどれだけ窪んでいるかを測定した。これを５回繰り返し、凹部の深さの合計値を凹部の個数で割った値を、その防錆層における凹部の深さとした。
【０１３３】
（耐熱性試験）
図２（ｃ）に示されているように評価用サンプルを製作し、実施例１〜１１および比較例１〜９に係る防錆層付き圧延銅箔５０ａの耐熱性を評価した。
【０１３４】
すなわち、耐熱性試験では、各防錆層付き圧延銅箔５０ａの、ポリイミド樹脂フィルムとの貼り合わせ予定面（以降、貼り合わせ予定面ともいう）、つまり、銅めっき層と防錆層とを共に設けた面を上面とし、大気中で３００℃、３分の熱処理を施した。係る条件も、フレキシブルプリント配線板のＣＣＬ工程で、基材との密着の際に複合銅箔等が実際に受ける熱量の一例を模している。
【０１３５】
その後、各防錆層付き圧延銅箔５０ａの貼り合わせ予定面の全体に占める変色領域の割合を算出した。係る変色領域は、熱処理により防錆層付き圧延銅箔５０ａの表面が黒く焦げた領域である。変色領域の割合が少ないほど耐熱性が高く、１０％未満、好ましくは５％未満であることが望ましい。
【０１３６】
（ボイドの個数測定）
図２（ｄ）に示されているように評価用サンプルを製作し、実施例１〜１１および比較例１〜９に係る防錆層付き圧延銅箔５０ａを用いたときのボイドの発生状況を評価した。
【０１３７】
すなわち、まずは、各防錆層付き圧延銅箔５０ａを５０ｍｍ×１００ｍｍのサイズに切り出した。真空プレス機により、温度３００℃、圧力４０ＭＰａ、１０分間の条件で、各防錆層付き圧延銅箔５０ａの貼り合わせ予定面を、厚さ５０μｍのポリイミド樹脂フィルム５０ｆと貼り合せた。このとき、株式会社カネカ製のポリイミドフィルムを用いた。続いて、５０ｍｍ×１００ｍｍの視野内を顕微鏡でポリイミド樹脂フィルム５０ｆ側から観察し、２０μｍ以上のボイドの個数を測定した。５０ｍｍ×１００ｍｍの視野内にて、ボイドは１個以下であることが好ましい。
【０１３８】
（エッチング性）
図２（ｅ）に示されているように評価用サンプルを製作し、実施例１〜１１および比較例１〜９に係る防錆層付き圧延銅箔５０ａのエッチング性を評価した。
【０１３９】
すなわち、上述と同様にポリイミド樹脂フィルム５０ｆと貼り合わせた防錆層付き圧延銅箔５０ａの圧延銅箔側の上面に、幅１ｍｍのマスキングテープを貼った。次に、塩化第二鉄のスプレーエッチングにて１分間のエッチング処理を行った。これにより、マスキングテープによってマスキングされた領域以外の防錆層付き圧延銅箔５０ａが除去されて、下地のポリイミド樹脂フィルム５０ｆが露出した状態となった。
【０１４０】
１ｍｍ幅に残った防錆層付き圧延銅箔５０ａを配線（リード）５０ｗに見立て、幅方向の両端部を３０ｍｍの測定長に亘って、走査型電子顕微鏡（ＳＥＭ：Scanning Electron Microscopy）により、倍率３５００倍にて真上から観察した。このとき、配線５０ｗに見立てた防錆層付き圧延銅箔５０ａの端部からのはみ出しの最大長が１０μｍ以上の根残りの個数を測定した。係る根残りの個数が、１個以下であることが好ましい。はみ出しの最大長が１０μｍ以上の根残りが複数個存在すると、通常のＦＰＣにおいて配線間が短絡してしまうおそれが高いからである。
【０１４１】
（ピール強度）
図２（ｅ）に示されているように評価用サンプルを製作し、実施例１〜１１および比較例１〜９に係る防錆層付き圧延銅箔５０ａを用いたときのポリイミド樹脂フィルム５０ｆとの密着性を評価した。ここでは、以下のように、ピール強度を測定し、防錆層付き圧延銅箔５０ａとポリイミド樹脂フィルム５０ｆとの密着性の指標とした。以下の測定方法によれば、ピール強度が高いほど密着性が高いといえる。
【０１４２】
すなわち、上述のようにポリイミド樹脂フィルム５０ｆに貼り合わされた後、エッチングされて１ｍｍ幅となった防錆層付き圧延銅箔５０ａを、ポリイミド樹脂フィルム５０ｆから９０°の角度で引き剥がすときに要する力をピール強度として測定した。０．５Ｎ／ｍｍ以上となることが好ましい。
【０１４３】
（透過率）
図２（ｆ）に示されているように評価用サンプルを製作し、実施例１〜１１および比較例１〜９に係る防錆層付き圧延銅箔５０ａを用いたときの透過率を測定した。
【０１４４】
すなわち、上述のエッチング性やピール強度の評価と同様、ポリイミド樹脂フィルム５０ｆに各防錆層付き圧延銅箔５０ａを貼り合わせてエッチングした。但し、マスキングテープを用いず防錆層付き圧延銅箔５０ａを全面エッチングし、ポリイミド樹脂フィルム５０ｆを露出させた。露出したポリイミド樹脂フィルム５０ｆに対し、波長７００ｎｍにおける光の透過率を分光光度計により測定した。なお、原箔である各層形成前の圧延銅箔を用いた場合の透過率は６０％であった。防錆層付き圧延銅箔５０ａを用いた場合には、係る圧延銅箔を用いたときの透過率よりも、同等以上の透過率となることが好ましい。
【０１４５】
（耐屈曲性）
実施例１〜１１および比較例１〜９に係る防錆層付き圧延銅箔の耐屈曲性を評価した。係る評価は、図３に示す摺動屈曲試験装置１０を用い、ＩＰＣ（米国プリント回路工業会）規格に準拠して行った。
【０１４６】
まずは、圧延方向に長さ２００ｍｍ、幅１２．５ｍｍに各防錆層付き圧延銅箔を切り取った試験片５０に対し、大気中で２５０℃、５分の熱処理を施した。次に、図３に示されているように、試料片５０を、摺動屈曲試験装置１０の試料固定板１１にネジ１２で固定した。続いて、試料片５０を振動伝達部１３に接触させて貼り付け、発振駆動体１４により振動伝達部１３を上下方向に振動させて試料片５０に振動を伝達し、屈曲疲労寿命試験を実施した。測定条件としては、曲げ半径１０ｒを１．５ｍｍとし、ストローク１０ｓを１０ｍｍとし、屈曲速度を１５００回／分とした。係る条件下、各試料片５０が破断するまでの屈曲回数の平均値を比較した。屈曲回数が１００万回以上となることが好ましい。
【０１４７】
（３）銅めっき層付き圧延銅箔および防錆層付き圧延銅箔の評価結果
以下の表１に、実施例１〜１１および比較例１〜９に係る銅めっき層付き圧延銅箔および防錆層付き圧延銅箔についての各評価結果を示す。
【０１４８】
【表１】
2014152344.tif 000003
【０１４９】
表１に示されているように、実施例１〜１１に係る銅めっき層付き圧延銅箔および防錆層付き圧延銅箔については、全評価結果において所定値を満たしていた。
【０１５０】
一方で、何らかの要件を外れる比較例１〜９に係る銅めっき層付き圧延銅箔および防錆層付き圧延銅箔については、所定の構成を１つ以上外れる結果となってしまった。
【０１５１】
例えば、防錆層の表面の凹部が深いほど、ボイドが多いという結果となった。また、ピール強度も低下してしまった。ボイドの増加により、防錆層における基材の有効接触面積が減少してしまったためと考えられる。
【０１５２】
また、防錆層の表面の凹部が深いほど、基材における光の透過率も低下してしまった。防錆層の表面の凹凸が基材に転写されてしまったためと考えられる。
【０１５３】
また、防錆層が厚いほど、変色領域の割合が減り、耐熱性が向上するという結果となった。一方で、防錆層が厚いほど、エッチング残り、所謂、根残りが増え、エッチング性に劣るという結果であった。このことから、防錆層の厚さには、上述のような適正範囲があることがわかる。
【０１５４】
また、銅めっき層が薄いほど、複合銅箔の全体としての厚さが減少するため、屈曲回数が増し、耐屈曲性が向上するという結果であった。但し、銅めっき層が比較的厚くとも、粗大化した再結晶粒の個数が所定数得られていれば、耐屈曲性を向上させることができた。上述の有機系添加剤を銅めっき液に添加した効果と考えられる。但し、銅めっき層を厚く形成することで、複合銅箔としての生産性の悪化が懸念されるため、銅めっき層の厚さにも上述のような適正値がある。
【０１５５】
（その他の評価結果）
【０１５６】
図４に実施例１２および比較例１０に係る銅めっき層付き圧延銅箔における銅めっき層の表面のＹＡＧ−ＢＳＥ像を示す。
【０１５７】
図４（ａ）に示される実施例１２は、銅めっき層の厚さを１．０μｍとした以外は、上述の実施例１と同様の条件で製作した。なお、図４（ａ）の上段は、熱処理前のＹＡＧ−ＢＳＥ像であり、下段は、２５０℃、５分の熱処理後のＹＡＧ−ＢＳＥ像である。
【０１５８】
図４（ｂ）に示される比較例１０は、銅めっき層の厚さを１．０μｍとした以外は、上述の比較例３と同様の条件で製作した。つまり、比較例１０においては、添加剤を用いずに銅めっき層を形成した。なお、図４（ｂ）の上段は、熱処理前のＹＡＧ−ＢＳＥ像であり、下段は、２５０℃、５分の熱処理後のＹＡＧ−ＢＳＥ像である。
【０１５９】
図４に示されているように、特に熱処理後において、実施例１と同様、添加剤を用いて形成された実施例１２の銅めっき層の結晶粒の大きさは、添加剤を用いずに形成された比較例１０の銅めっき層の結晶粒の大きさより圧倒的に大きいことがわかる。この結晶粒の大きさの違いをみても、複合銅箔における耐屈曲性に差が生じることが明らかである。
【符号の説明】
【０１６０】
１０    摺動屈曲試験装置
１１    試料固定板
１２    ネジ
１３    振動伝達部
１４    発振駆動体
２０    錘
３０    光源
５０    試料片
５０ａ  防錆層付き圧延銅箔
５０ｆ  基材
５０ｐ  銅めっき層付き圧延銅箔
５０ｗ  配線
【図１】
2014152344.tif 000004
【図２】
2014152344.tif 000005
【図３】
2014152344.tif 000006
【図４】
2014152344.tif 000007
【図５】
2014152344.tif 000008